(57)【特許請求の範囲】
【請求項１】
有機ジイソシアネート、高分子量ポリオール、２個以上の活性水素と１個のラジカル重合性二重結合とを同一分子内に有する二重結合含有化合物、及び鎖延長剤としての低分子量ジアミンを反応することによって得られ、ラジカル重合性二重結合を１〜２００μｅｑ／ｇ含有し、重量平均分子量が１００００〜２０００００である、ラジカル重合性二重結合を含有するウレタン樹脂９５〜３０重量％存在下にラジカル重合性モノマー５〜７０重量％を重合して得られる、有機溶媒に可溶であることを特徴とする変性ウレタン樹脂。
【請求項２】
有機ジイソシアネートが、脂肪族ジイソシアネート又は／及び脂環族ジイソシアネートである請求項１に記載の変性ウレタン樹脂。
【請求項３】
有機ジイソシアネート、高分子量ポリオール、２個以上の活性水素と１個のラジカル重合性二重結合とを同一分子内に有する二重結合含有化合物、及び鎖延長剤としての低分子量ジアミンを反応せしめて、ラジカル重合性二重結合を１〜２００μｅｑ／ｇ含有し、重量平均分子量が１００００〜２０００００の、ラジカル重合性二重結合を含有するウレタン樹脂とし、該ウレタン樹脂９５〜３０重量％存在下にラジカル重合性モノマー５〜７０重量％を重合することにより、有機溶媒に可溶の変性ウレタン樹脂を製造することを特徴とする変性ウレタン樹脂の製造方法。
【請求項４】
有機ジイソシアネートが、脂肪族ジイソシアネート又は／及び脂環族ジイソシアネートである請求項３に記載の変性ウレタン樹脂の製造方法。
【発明の詳細な説明】
【０００１】
【発明の属する技術分野】
本発明は変性ウレタン樹脂に関するもので、さらに詳しくは非極性素材に対する接着性に優れ、溶液性状が良好で、かつ得られる塗膜の性状が良好なウレタン樹脂に関するものである。
【０００２】
【従来の技術】
ウレタン樹脂は可撓性、耐摩耗性、耐油性、耐薬品性、接着性等が良好で、一方、アクリル系樹脂は耐候性、耐熱性、耐加水分解性、耐薬品性等が優れていることから、どちらも塗料、インキ、接着剤、その他のコーティング剤用途に広く用いられている。しかし、ウレタン樹脂は耐熱性、耐候性、耐加水分解性が低く、幅広い密着性は有するもののポリスチレン（ＰＳ）、ポリフェニレンオキサイド（ＰＰＯ）、ポリメチルメタクリレート（ＰＭＭＡ）、ポリプロピレン（ＰＰ）等の非極性素材に対しては十分な密着性がなかった。
【０００３】
また、アクリル系樹脂は柔軟性、耐摩耗性に乏しく用途が制限されていた。そこで、両者の欠点を補完しあい、より広い用途に対応するためグラフト、ブロック、ブレンド等によるウレタン樹脂とアクリル系樹脂との複合化が種々検討されてきた。
しかしながら、ウレタン樹脂とアクリル系樹脂とは本質的に相溶性を持たないためブレンドによっては安定な樹脂溶液は得られなかった。また、ブロック化、グラフト化によっても通常の条件では性状の良好な樹脂溶液を得ることは困難であった。
【０００４】
例えば、特公平５−５５５２８では、ウレタン樹脂マクロマーとアクリルモノマーとの共重合によって複合化を試みている。ウレタン樹脂マクロマーとするためラジカル重合性二重結合をポリウレタン鎖の片末端に導入しようとしても両末端のイソシアネート基の反応性が等価であれば必ず統計的に両末端にラジカル重合性二重結合を有する２官能性ウレタン樹脂が生成する。その量が約１％を越えるとアクリルモノマーとの共重合時に容易に３次元化し、有機溶媒に可溶の樹脂は得られにくい。したがって、インキ、塗料、コーティング用途に適するとは言えなかった。さらに、片末端にラジカル重合性二重結合を導入したウレタン樹脂マクロマーとラジカル重合性モノマーとを共重合した場合、主鎖はラジカル重合性モノマーの重合鎖でグラフト鎖がウレタン樹脂となるためウレタン樹脂本来の性質が出にくかった。
【０００５】
【発明が解決しようとする課題】
本発明の目的は各種プラスチック素材に対する幅広い密着性を有し、耐候性、耐摩耗性、耐薬品性、可撓性、耐油性、耐加水分解性の高い塗膜を形成し、かつ、有機溶媒に可溶で良好な溶液性状のインキ、塗料、その他のコーティング用途に好適な変性ウレタン樹脂及びその製造方法を提供することにある。
【０００６】
【課題を解決するための手段】
本発明者らは前記の課題を解決するために鋭意検討を重ねた結果、有機ジイソシアネート、高分子量ポリオール、２個以上の活性水素と１個のラジカル重合性二重結合とを同一分子内に有する二重結合含有化合物、鎖延長剤としての低分子量ジアミンを反応することによって得られ、ラジカル重合性二重結合を１〜２００μｅｑ／ｇ含有し、重量平均分子量が１００００〜２０００００である、ラジカル重合性二重結合を含有するウレタン樹脂９５〜３０重量％存在下にラジカル重合性モノマー５〜７０重量％を重合して得られる、有機溶媒に可溶である変性ウレタン樹脂が各種プラスチック素材に対する幅広い密着性を有し、耐候性、耐摩耗性、耐薬品性、可撓性、耐油性、耐加水分解性の高い塗膜を形成し、かつ、有機溶媒に可溶で良好な溶液性状の樹脂溶液を与えることを見出し本発明を完成するに至った。
【０００７】
【発明の実施の形態】
本発明のラジカル重合性二重結合を含有するウレタン樹脂は有機ジイソシアネートと高分子量ポリオールと２個以上の活性水素と１個のラジカル重合性二重結合とを同一分子内に有するラジカル重合性二重結合含有化合物と必要に応じて鎖延長剤とから得られる。
【０００８】
有機のジイソシアネートとしてはヘキサメチレンジイソシアネート、リジンメチルエステルジイソシアネート、２，４，４−トリメチルヘキサメチレンジイソシアネート、ダイマー酸ジイソシアネート等の脂肪族ジイソシアネート、イソホロンジイソシアネート（ＩＰＤＩ）、４，４′−メチレンビス（シクロヘキシルイソシアネート）（Ｈ12ＭＤＩ）、ω，ω′−ジイソシアネートジメチルシクロヘキサン等の脂環族ジイソシアネート、キシリレンジイソシアネート、テトラメチルキシリレンジイソシアネート等の芳香環を有する脂肪族ジイソシアネート、ｐ−フェニレンジイソシアネート、トリレンジイソシアネート（ＴＤＩ）、４，４′−ジフェニルメタンジイソシアネート（ＭＤＩ）、ナフタレン−１，５−ジイソシアネート、トリジンジイソシアネート等の芳香族ジイソシアネート等及びこれらの２種類以上の混合物が挙げられる。中でも、好ましいのは無黄変型としてはＩＰＤＩ、Ｈ12ＭＤＩ、黄変型ではＴＤＩ、ＭＤＩである。
【０００９】
高分子量ポリオールとしてはポリエーテルグリコール、ポリエステルグリコール、ポリエーテルエステルグリコール、ポリカーボネートグリコール、ポリオレフィングリコール、シリコンポリオール等が挙げられる。ポリエーテルグリコールとしては環状エーテルを開環重合して得られるもの、例えばポリエチレングリコール、ポリプロピレングリコール、ポリテトラメチレングリコール等が挙げられる。ポリエステルグリコールとしてはジカルボン酸（コハク酸、グルタル酸、アジピン酸、ピメリン酸、スベリン酸、アゼライン酸、セバシン酸、フタル酸等）又はその無水物と低分子量ジオール（エチレングリコール、ジエチレングリコール、トリエチレングリコール、プロピレングリコール、ジプロピレングリコール、１，２−ブタンジオール、１，３−ブタンジオール、１，４−ブタンジオール、ポリテトラメチレングリコール、１，５−ペンタンジオール、１，６−ヘキサンジオール、３−メチル−１，５−ペンタンジオール、ネオペンチルグリコール、２−エチル−１，３−ヘキサングリコール、２，２，４−トリメチル−１，３−ペンタンジオール、３，３−ジメチロールヘプタン、１，９−ノナンジオール、２−メチル−１，８−オクタンジオール、シクロヘキサンジメタノール、ビスヒドロキシエトキシベンゼン等）との重縮合によって得られるもの、例えばポリエチレンアジペート、ポリプロピレンアジペート、ポリブチレンアジペート、ポリヘキサメチレンアジペート、ポリブチレンセバケート等、低分子量ジオールへのラクトンの開環重合によって得られるもの、例えばポリカプロラクトン、ポリメチルバレロラクトン等が挙げられる。ポリエーテルエステルグリコールとしてはポリエステルグリコールに環状エーテルを開環重合したもの、ポリエーテルグリコールとジカルボン酸とを重縮合したもの、例えばポリ（ポリテトラメチレンエーテル）アジペート等が挙げられる。
【００１０】
ポリカーボネートグリコールとしては低分子量ジオールとアルキレンカーボネート又はジアルキルカーボネートとから脱グリコール又は脱アルコールによって得られるポリブチレンカーボネート、ポリヘキサメチレンカーボネート、ポリ（３−メチル−１，５−ペンチレン）カーボネート等が挙げられる。ポリオレフィンポリオールとしてはポリブタジエンポリオール、水添ポリブタジエンポリオール、ポリイソプレンポリオール等が挙げられる。シリコンポリオールとしてはポリジメチルシロキサンポリオール等が挙げられる。また、これらの２種類以上の混合物が挙げられる。高分子量ポリオールの分子量は２００〜１００００、好ましくは５００〜６０００である。分子量２００以下では柔軟性が乏しく、１００００以上では耐摩耗性が低下していずれも好ましくない。
【００１１】
ジイソシアネートと高分子量ポリオール反応仕込量はＮＣＯ／ＯＨモル比で１．０１〜１０、好ましくは１．５〜５である。仕込量が１．０１以下ではハードセグメント量が少なく耐摩耗性が低い。一方、１０以上では溶解性が乏しく、また粘度も高くなりいずれも好ましくない。
【００１２】
２個以上の活性水素と１個のラジカル重合性二重結合とを同一分子内に有するラジカル重合性二重結合含有化合物としてはグリセリンモノ（メタ）アクリレート、グリセリンモノアリルエーテル、トリメチロールプロパンモノ（メタ）アクリレート等が挙げられる。また、これらの２種類以上の混合物でもよい。２個以上の活性水素と１個のラジカル重合性二重結合とを同一分子内に有する化合物を用いることにより、ウレタン樹脂主鎖中にペンダント状のラジカル重合性二重結合を導入することができ、ポリウレタン鎖にポリマーがペンダント状にグラフト鎖として導入することが可能となり、ウレタン樹脂本来の性質を生かして欠点を他のポリマーで補うのに有効である。
【００１３】
ラジカル重合性二重結合のウレタン樹脂中における含有量は１〜２００μｅｑ／ｇ、好ましくは１０〜１５０μｅｑ／ｇ、さらに好ましくは２０〜１００μｅｑ／ｇである。二重結合の含有量が１μｅｑ／ｇ以下、すなわち分子量１００００００当たりに１個以下、では相溶性が不十分で溶液性状、塗膜性状が不良となる。また、二重結合の含有量が２００μｅｑ／ｇ以上、すなわち分子量５０００当たりに１個以上、では反応上２官能の比率が高く、ラジカル重合時に３次元化しやすいため好ましくない。
【００１４】
鎖延長剤としては低分子量ジオール又は低分子量ジアミンが用いられる。ジオールとしてはエチレングリコール、ジエチレングリコール、トリエチレングリコール、プロピレングリコール、ジプロピレングリコール、１，２−ブタンジオール、１，３−ブタンジオール、１，４−ブタンジオール、ポリテトラメチレングリコール、１，５−ペンタンジオール、１，６−ヘキサンジオール、３−メチル−１，５−ペンタンジオール、ネオペンチルグリコール、２−エチル−１，３−ヘキサングリコール、２，２，４−トリメチル−１，３−ペンタンジオール、３，３−ジメチロールヘプタン、１，９−ノナンジオール、２−メチル−１，８−オクタンジオール等の脂肪族ジオール、シクロヘキサンジメタノール等の脂環族ジオール、ビスヒドロキシエトキシベンゼン、ビスヒドロキシエチルテレフタレート、ビスフェノール−Ａ等の芳香族系ジオール、Ｎ−メチルジエタノールアミン等のジアルカノールアミン等が挙げられる。ジアミンとしてはエチレンジアミン、プロピレンジアミン、ヒドラジン、２，４，４−トリメチルヘキサメチレンジアミン等の脂肪族ジアミン、ピペラジン、シクロヘキサンジアミン、メンセンジアミン、イソホロンジアミン、４，４′−メチレンビス（シクロヘキシルアミン）等の脂環族ジアミン等及びこれらの２種類以上の混合物が挙げられる。また、トリメチロールプロパン、グリセリン等のポリオール類も一部併用することができる。さらに、一部をモノアミンやモノアルコールに置換することも可能である。モノアミンとしてはメチルアミン、エチルアミン、ブチルアミン、ジブチルアミン、エタノールアミン、ジエタノールアミン等が挙げられる。モノアルコールとしてはメタノール、エタノール、プロパノール、ブタノール、ヘキサノール等が挙げられる。
【００１５】
本発明のウレタン樹脂の製造は公知の方法に従い、ワンショット法、プレポリマー化法等によって行われる。ウレタン樹脂を製造する際の溶媒としては、通常、メチルエチルケトン、メチルイソブチルケトン、シクロヘキサノン等のケトン類、酢酸エチル、酢酸ブチル、酢酸セロソルブ等のエステル類、ベンゼン、トルエン、キシレン、ヘキサン等の炭化水素類、ダイアセトンアルコール、イソプロパノール、第二ブタノール、第三ブタノール等一部のアルコール類、塩化メチレン、ジクロルエタン等の塩化物類、テトラヒドロフラン、ジエチルエーテル等のエーテル類、ジメチルホルムアミド、ジメチルスルホキサイド、Ｎ−メチルピロリドン等の非プロトン性極性溶媒類等及びこれらの２種類以上の混合物が用いられる。
【００１６】
ウレタン樹脂を製造する際の触媒としては通常のウレタン化反応触媒が用いられる。例えばジブチルチンジラウレート、ジオクチルチンジラウレート、ジブチルチンジオクトエート、スタナスオクトエート等の錫系、鉄アセチルアセトナート、塩化第二鉄等の鉄系、トリエチルアミン、トリエチレンジアミン等の三級アミン系等が挙げられる。
【００１７】
また、ウレタン化反応時、ラジカル重合性二重結合の熱重合を防止するため重合禁止剤を用いることもできる。重合禁止剤としてはメチルハイドロキノン、ｔ−ブチルカテコール、クロラニル等のフェノール系化合物、ジフェニルピクリルヒドラジン、ジフェニルアミン等のアミン類、塩化第２鉄、塩化第２銅等の高原子価金属塩等が挙げられる。
【００１８】
本発明のラジカル重合性二重結合を含有するウレタン樹脂の重量平均分子量としては１００００〜２０００００の範囲である。好ましくは１５０００〜１５００００、さらに好ましくは２００００〜１０００００である。重量平均分子量１００００以下では柔軟性が低く、耐摩耗性に劣る。また、重量平均分子量２０００００以上ではアクリル成分との相溶性が乏しく溶液性状が低下したり、溶液粘度が極めて高いため塗装作業性が劣り好ましくない。
【００１９】
変性ウレタン樹脂の製造は前記ラジカル重合性二重結合含有ウレタン樹脂存在下、ラジカル重合性モノマーを重合して得られる。ラジカル重合性モノマーとラジカル重合性二重結合含有ウレタン樹脂との比率は重量比で５／９５〜７０／３０、好ましくは１０／９０〜６０／４０である。重量比が５／９５以下ではウレタン樹脂の改質効果が小さく、７０／３０以上ではウレタン樹脂本来の特性が損なわれて好ましくない。
【００２０】
本発明で用いられるラジカル重合性モノマーとしてはスチレン、α−メチルスチレン、ｐ−メチルスチレン、ｐ−クロルスチレン等のスチレン系モノマー、（メタ）アクリル酸、（メタ）アクリル酸メチル、（メタ）アクリル酸エチル、（メタ）アクリル酸ブチル、（メタ）アクリル酸２−エチルヘキシル、（メタ）アクリル酸ラウリル、（メタ）アクリル酸シクロヘキシル、（メタ）アクリル酸テトラヒドロフルフリル、（メタ）アクリル酸２−ヒドロキシエチル、（メタ）アクリル酸４−ヒドロキシブチル等の（メタ）アクリル系モノマー等及びこれらの２種類以上の混合物が挙げられる。
ラジカル重合性モノマーの選択は用いられる素材の種類に合わせて行う。接着性を高めるためには溶解性パラメーターの差ができるだけ小さくなるようにする必要がある。
【００２１】
上記変性ウレタン樹脂の重量平均分子量として１５０００〜３０００００である。好ましくは１５０００〜１０００００、さらに好ましくは２００００〜６００００である。重量平均分子量が１５０００以下では得られる塗膜の強度、耐摩耗性が低く、３０００００以上では溶液粘度が著しく高まるため作業性が低下していずれも好ましくない。
【００２２】
重合は通常の溶液重合法により、窒素等の不活性ガス気流下、有機溶媒中、重合開始剤を添加し加熱して行われる。用いられる有機溶媒としてはメチルエチルケトン、メチルイソブチルケトン、シクロヘキサノン等のケトン類、酢酸エチル、酢酸ブチル、酢酸セロソルブ等のエステル類、ベンゼン、トルエン、キシレン、ヘキサン等の炭化水素類、メタノール、エタノール、ブタノール、ダイアセトンアルコール、イソプロパノール、第二ブタノール、第三ブタノール等のアルコール類、塩化メチレン、ジクロルエタン等の塩化物類、ジエチルエーテル、テトラヒドロフラン等のエーテル類、ジメチルホルムアミド、ジメチルスルホキサイド、Ｎ−メチルピロリドン等の非プロトン性極性溶媒類等及びこれらの２種類以上の混合物が挙げられる。
【００２３】
重合時の樹脂固形分は５〜９５重量％、好ましくは１０〜８０重量％である。重合開始剤としてはアゾビスイソブチロニトリル、過酸化ベンゾイル、過酸化ジｔ−ブチル、クメンハイドロパーオキサイド等が挙げられる。重合開始剤の添加量はラジカル重合性モノマーに対して０．００１〜１０重量％である。また、重合温度は１０〜１６０℃、好ましくは３０〜１４０℃である。
【００２４】
本発明の変性ウレタン樹脂には強度、耐摩耗性等を向上させるために各種架橋剤及び必要に応じて他の樹脂を配合して架橋塗膜を得ることができる。
架橋剤としてはポリイソシアネート化合物、アミノ樹脂、エポキシ化合物、シラン化合物、金属キレート化合物等が挙げられる。ポリイソシアネート化合物としてはｐ−フェニレンジイソシアネート、ナフタレンジイソシアネート、トリレンジイソシアネート、ジフェニルメタンジイソシアネート、ヘキサメチレンジイソシアネート、トリメチルヘキサメチレンジイソシアネート、イソホロンジイソシアネート、キシリレンジイソシアネート、テトラメチルキシリレンジイソシアネート、リジンジイソシアネート等、及びこれらの３量体、水付加物、又はこれらの低分子量ポリオール付加物等が挙げられる。
【００２５】
アミノ樹脂としてはメラミン、ベンゾグアナミン、尿素等を用いることができる。また、エポキシ化合物としてはビスフェノールＡ型エポキシ樹脂等が挙げられる。さらに、シラン化合物としてはアセトキシシラン、アルコキシシラン、ケトキシムシラン、アミノシラン、アミノキシシラン等が挙げられる。金属キレート化合物としてはＴｉ、Ｚｒ、Ａｌ等のアルコキシド、アセチルアセトナート、アシレート等が挙げられる。
【００２６】
併用される他の樹脂は前記変性ウレタン樹脂に対してある程度の相溶性を有するものであれば通常塗料用に用いられる公知の樹脂でよい。かかるポリマーとしてはアクリル樹脂、ポリエステル、ポリウレタン、ポリエーテル、ポリアミド、ポリカーボネート、ポリ塩化ビニル、フェノール樹脂、アルキッド樹脂等が挙げられる。該樹脂と変性ウレタン樹脂とのブレンド比率は他の樹脂／変性ウレタン樹脂重量比で９０／１０〜０／１００の範囲が好ましい。ブレンド比率９０／１０以上では変性ウレタン樹脂による効果が乏しい。
【００２７】
架橋剤の添加量は変性ウレタン樹脂中に含有する水酸基量に対して架橋剤中の反応性官能基量が１〜２倍程度になることが好ましい。また、架橋塗膜の形成は架橋剤を配合した混合物を塗布し５０〜２００℃で数時間〜数秒間加熱することによって行われる。この際、架橋反応を促進するために系内に各反応系に合った触媒を添加してもよい。用いられる触媒としては通常用いられる公知のものでよい。例えば、ポリイソシアネート化合物を用いた場合には３級アミン、有機錫化合物等、エポキシ化合物を用いた場合３級アミン、フェノール等、シラン化合物では有機酸、有機錫化合物等が挙げられる。
【００２８】
本発明の変性ウレタン樹脂には必要に応じて充填剤、補強剤、可塑剤、安定剤、難燃剤、離型剤、防黴剤等の添加剤を配合することができる。充填剤や補強剤の例としてはカーボンブラック、水酸化アルミニウム、炭酸カルシウム、酸化チタン、シリカ、ガラス、骨粉、木粉、繊維フレーク等、可塑剤としてはジブチルフタレート、ジオクチルフタレート等、安定剤としては酸化防止剤、ＵＶ吸収剤、光安定剤等、難燃剤としてはクロロアルキルホスフェート、ジメチルメチルホスホネートアンモニウムポリホスフェート有機臭素化合物等、離型剤としてはワックス、石鹸類、シリコンオイル等、防黴剤としてはペンタクロロフェノール、ペンタクロロフェノールラウレート、ビス（トリ−ｎ−ブチルチン）オキシド等が挙げられる。
【００２９】
【実施例】
次に本発明を実施例により更に具体的に説明するが、本発明はその趣旨を越えない限り、以下の実施例によってその範囲を制約されるものではない。
＜評価項目と測定方法＞
（１）水酸基価、酸価
ＪＩＳ  Ｋ  １５５７に準じて測定した。
（２）粘度
Ｅ型粘度計ＥＨＤ−Ｒ型（（株）東京計器製）を用いて測定した。測定温度は２５℃、サンプル量は１．５ｍｌ、標準ローター（１°３４′）を使用した。
（３）分子量
樹脂分０．２％のＴＨＦ溶液を調製し、ＧＰＣ装置ＨＬＣ−８０２０（東ソー（株）製、カラム：Ｇ３０００ＨＸＬ、Ｇ４０００ＨＸＬ、Ｇ６０００ＨＸＬ）を用いて測定し、標準ポリスチレンに換算した重量平均分子量を算出した。
【００３０】
（４）密着性
架橋剤としてマイテック（登録商標）ＮＹ２１５Ａ（ＩＰＤＩのＴＭＰ付加物、樹脂固形分７５％、酢酸エチル溶液、ＮＣＯ１０．２％、三菱化学（株）製）をアクリル変性ウレタン樹脂固形分１００部に対して１０部配合し、ＰＭＭＡ、アクリロニトリル−ブタジエン−スチレンコポリマー（ＡＢＳ）、ＰＳ、ポリ塩化ビニル成形板（厚さ２ｍｍ）に乾燥膜厚が約５０μｍになる様に塗布し、８０℃で１０時間硬化した塗膜について１ｍｍ幅縦横１０本のクロスカットをして、セロテープを貼り９０°で勢い良く剥離して残った試験片の数で評価した。
◎：残った試験片の数が１００
○：残った試験片の数が８０〜１００
△：残った試験片の数が５０〜８０
×：残った試験片の数が５０以下
【００３１】
（５）耐エタノール性
学振式摩耗試験器を用い密着性試験用塗膜（ＰＶＣ）について不織布に９９．５％エタノールを含浸して５００ｇの荷重をのせ１００往復後の塗膜表面の状態を目視で評価した。
◎：変化なし
○：表面に傷が付く
△：塗膜が一部分溶解
×：塗膜剥離
【００３２】
（６）耐スクラッチ性
密着性試験用塗膜（ＰＶＣ）について爪による傷付きやすさを目視で評価した。
◎：変化なし
○：表面に傷が付く
△：塗膜が一部分脱落
×：塗膜剥離
【００３３】
＜実施例１＞
攪拌器、還流冷却器、滴下漏斗、温度計を取り付けた４ツ口フラスコ中にイソホロンジイソシアネート１００部を仕込み、９０℃に加熱し、攪拌しながら溶融したポリカプロラクトンジオール（プラクセルＰＬＣ２０８、水酸基価１３７．０ＫＯＨｍｇ／ｇ、ダイセル化学工業（株）製）２４５．６部、グリセリンモノメタクリレート（ブレンマーＧＬＭ、日本油脂（株）製）０．４８部、メチルハイドロキノン０．０１７部を約１時間で滴下した。内温を９０℃に保ち４時間反応させた後、ＭＥＫ１１５．４部、トルエン１１５．４部を添加し６０℃で１時間攪拌して希釈した。次に攪拌下イソホロンジアミン１２．３部、イソプロパノール１３６．８部の溶液を約１時間で滴下した。さらにモノエタノールアミン９．２部を添加して末端を封鎖した。続いてスチレン３２．０部を仕込み窒素気流下、７０℃に加熱してＡＩＢＮ１．６部を３分割して１時間間隔で添加し、さらに１０時間反応した。得られた変性ウレタン樹脂は樹脂固形分５０％、粘度３５００ｍＰａ・ｓ、重量平均分子量１４０００であった。製造結果、及び評価結果を表１、表２に示した。
【００３４】
＜実施例２〜５、比較例１、４＞
実施例１と同じ反応装置、反応条件、表１に示す原料及び仕込量で変性ウレタン樹脂を得た。結果を表２に示した。
＜比較例２＞
実施例１と同じ反応装置、反応条件、表１に示す原料及び仕込量で反応したところ樹脂溶液は２層に分離した。結果を表２に示した。
＜比較例３＞
実施例１と同じ反応装置、反応条件、表１に示す原料及び仕込量で反応したところアクリル重合中にゲル化した。結果を表２に示した。
【００３５】
【発明の効果】
本発明の変性ウレタン樹脂はラジカル重合性二重結合を一定量導入したウレタン樹脂にラジカル重合性モノマーをグラフトおよび／またはブロック重合した変性ウレタン樹脂で従来品と比較して各種プラスチック素材に対する接着性に優れ、良好な溶液性状及び塗膜性状に優れた効果が認められるものである。
【００３６】
【表１】
0003738477.tif 000002
【００３７】
【表２】
0003738477.tif 000003